(57)【要約】【目的】タイヤ製造工程における加硫成形時のリフトに追従し，かつ完成したタイヤにおいてはロードノイズの低減や高速走行時の操縦安定性能に寄与する十分な剛性を発揮するスチールコードを提供する。【構成】直径が0.08〜0.15mmの４本の素線３を撚り合わせたストランド２を，ナイロン心４を中心にしてその周囲に５本撚り合わせてスチールコード１Ａを製造する。ストランド２の撚り方向とスチールコード１Ａの撚り方向は同一とされ，複数本のストランド２間に，それぞれ0.03〜0.10mmの範囲の隙間Ｓ１が存在する。【選択図】図１
2010242253.tif 000002
【特許請求の範囲】
【請求項１】
複数本のスチールワイヤ素線を撚り合せたストランドを，複数本撚り合わせた複撚り構造を持つスチールコードであって，
１本の有機繊維コードを心体にして，上記有機繊維コードの周囲に上記複数本のストランドが撚られており，
上記スチールワイヤ素線の直径が0.08〜0.15mmの間にあり，かつ複数本のスチールワイヤ素線は同径であり，
上記ストランドを構成する複数本のスチールワイヤ素線の撚り方向と，上記有機繊維コードの周囲に撚られている複数本のストランドの撚り方向が同一であり，
上記複数本のストランド間に，それぞれ0.03〜0.10mmの範囲内の隙間が存在する，
ことを特徴とする，スチールコード。
【請求項２】
上記スチールコードの荷重−伸び曲線に変曲点が存在し，上記変曲点における伸び率が2.6〜6.5％の範囲内にあることを特徴とする，
請求項１に記載のスチールコード。
【請求項３】
上記有機繊維コードの直径が0.20〜0.30mmである，請求項１または２に記載のスチールコード。
【発明の詳細な説明】
【技術分野】
【０００１】
この発明は，スチールコード，特に，乗用車用タイヤのベルトカバー層への使用に適するスチールコードに関する。
【背景技術】
【０００２】
高速走行時の耐久性を向上させるために，乗用車用タイヤのベルト層の外側に，ベルトカバー層を設けることが一般的になっている。図６はベルトカバー層を備えた乗用車用タイヤの内部構造の一例を示している。乗用車用タイヤ20は，カーカス層21，２つのベルト層22，23，ベルトカバー層24，およびトレッド層26が積層されて構成されている。ベルトカバー層24は，一般にタイヤ周方向に複数回巻回されたナイロンなどからなる有機繊維コード25を含む。ベルトカバー層24において有機繊維コード25はゴム被覆される。
【０００３】
近年，特に居住性が重視される高級乗用車に使用される乗用車用タイヤの場合，耐久性に加えて，ロードノイズの低減，高速走行時の操縦安定性などの性能向上が求められている。このような要求に応じて，ナイロンなどの有機繊維コードに代えて，スチールコードをベルトカバー層に使用することが考えられている。スチールコードは，有機繊維に比べて引張時の剛性が大きく，また熱影響をほとんど受けない。スチールコードを用いたベルトカバー層を含む乗用車用タイヤを装着した乗用車は，有機繊維を用いたベルトカバー層を含む乗用車用タイヤを装着した乗用車に比べて，乗り心地が向上する。
【０００４】
スチールコードは，上述のように有機繊維に比べて引張時の剛性が大きく，乗用車の乗り心地向上に寄与するが，他方，有機繊維に比べると引張時の伸びが小さいという問題がある。
【０００５】
乗用車用タイヤの製造工程の一つに加硫成形がある。加硫成形では加硫前（未加硫）のタイヤが押圧されながら加熱される。加硫成形工程において，一般に未加硫タイヤはその内側から外側に向かって押圧される（テンションがかかる）ので，加硫後のタイヤは未加硫タイヤに比べると，数％程度その径が大きくなる（タイヤにリフトがかかるとも言われる）。ベルトカバー層にスチールコードを用いた場合，加硫時にスチールコードもタイヤの周方向に伸びる。上述のように，スチールコードは引張時の伸びが小さいので，スチールコードがタイヤにかかったリフトに追従できず，ベルトカバー層の下層のベルト層にスチールコードが食い込んだり，タイヤの均一性（ユニフォーミティ）に悪影響を及ぼしたりすることがある。
【０００６】
特許文献１，２には，有機繊維の周りに剛性の大きいスチールフィラメントを巻き付けた補強材が開示されている。
【先行技術文献】
【特許文献】
【０００７】
【特許文献１】特許第３４１１６１５号公報
【特許文献２】特開２０００−３０１９１１号公報
【０００８】
しかしながら，特許文献１，２では，有機繊維の占める体積が，有機繊維の周囲にあるスチールフィラメントよりもかなり大きく，熱に対する特性は有機繊維による特徴に大きく支配される。有機繊維は熱可塑性を持つので，加硫成形時に有機繊維に変形が生じてしまい，タイヤのトレッド部分の一部が変形（フラットスポットが発生する）してしまうおそれがある。フラットスポットが発生すると，走行中にフラットスポット部分から振動が生じてしまい，乗用車の乗り心地が悪くなる。
【発明の開示】
【０００９】
この発明は，タイヤ製造工程における加硫成形時のリフトに追従し，かつ完成したタイヤにおいてはロードノイズの低減や高速走行時の操縦安定性能に寄与する十分な剛性を発揮するスチールコードを提供することを目的とする。
【００１０】
この発明はまた，フラットスポットが発生しにくいスチールコードを提供することを目的とする。
【００１１】
この発明によるスチールコードは，複数本のスチールワイヤ素線を撚り合せたストランドを，複数本撚り合わせた複撚り構造を持つスチールコードであって，１本の有機繊維コード，たとえばナイロン・コードを心体にして，上記有機繊維コードの周囲に上記複数本のストランドが撚られており，上記スチールワイヤ素線の直径が0.08〜0.15mmの間にあり，かつ複数本のスチールワイヤ素線は同径であり，上記ストランドを構成する複数本のスチールワイヤ素線の撚り方向と，上記有機繊維コードの周囲に撚られている複数本のストランドの撚り方向が同一であり，上記複数本のストランド間に，それぞれ0.03〜0.10mmの範囲内の隙間が存在することを特徴とする。
【００１２】
この発明によると，スチールコードがＭ×Ｎ（Ｍ，Ｎは２以上の整数）構造の複撚りとされ，ストランドを構成する同径の複数本のスチールワイヤ素線の撚り方向と，上記有機繊維の周囲に撚られている複数本のストランドの撚り方向が同一であり，中心に有機繊維コードが配置されており，複数本のストランド間にはそれぞれ0.03〜0.10mmの範囲内の隙間が存在する。撚り方向，有機繊維コードの存在，およびストランド間の隙間の存在によって，スチールコードに構造的な伸びを確保することができる。また，ストランド間の隙間に上限を設けることによって，所定の伸びが生じた後のスチールコードに所定の剛性を発揮させることができる。
【００１３】
この発明によるスチールコードは，好ましくは荷重−伸び曲線（スチールコードを引張り（荷重を加える），このときのスチールコードの伸び率を，荷重の大きさとの関係で示す曲線）において変曲点が存在し，その変曲点における伸び率（スチールコードの初期伸びが終了するときの伸び率の大きさを表す指標）が2.6〜6.5％の範囲にある。スチールコードをタイヤに用いたときに，加硫成形時にスチールコードが伸びきってしまうことが防止され，かつ加硫成形後に所定の剛性を確保することができる。この発明のスチールコードを用いたタイヤを乗用車に装着することによって，ロードノイズが低減され，高速走行時の操縦安定性能が向上する。
【００１４】
好ましくは，スチールコードの中心の有機繊維コードの直径は0.20〜0.30mmである。スチールコードにおいて有機繊維コードが占める体積を比較的小さくすることができるので，加硫成形時の有機繊維コードに変形に伴うタイヤのフラットスポットの発生を，抑制することができる。
【図面の簡単な説明】
【００１５】
【図１】１＋５×４構造のスチールコードを示すもので，（Ａ）はその斜視図を，（Ｂ）はその断面図を示す。
【図２】１＋４×４構造のスチールコードを示すもので，（Ａ）はその斜視図を，（Ｂ）はその断面図を示す。
【図３】スチールコード製造装置の全体的な構成を示す。
【図４】荷重−伸び曲線を示すグラフであり，（Ａ）はナイロン心が無いスチールコードについてのグラフを，（Ｂ）はナイロン心があるスチールコードについてのグラフを，それぞれ示す。
【図５】荷重−伸び曲線を示すグラフである。
【図６】自動車用タイヤの構造を示す。
【実施例】
【００１６】
図１（Ａ）は，ナイロン心を有する５×４構造のスチールコード１Ａの斜視図を，図１（Ｂ）はその断面図をそれぞれ示している。図２（Ａ）はナイロン心を有する４×４構造のスチールコード１Ｂの斜視図を，図２（Ｂ）はその断面図をそれぞれ示している。
【００１７】
スチールコード１Ａは，スチール製の４本の素線（単線）３を撚りながら束ねることによって得られるストランド２を，ナイロン心４を中心にして，５本撚りながら束ねることによって作成される（１＋５×４構造）。スチールコード１Ｂは，ナイロン心４を中心にして４本のストランド２を撚りながら束ねることによって作成される（１＋４×４構造）。
【００１８】
ストランド２を構成する４本の素線３には，たとえば，その直径が0.08mm〜0.15mmのもの，たとえば直径が0.11mmのものが用いられる。0.08mmよりも小さいとスチールコードの切断強力が不足し，0.15mmよりも大きいと素線剛性が大きくなりすぎてスチールコードのしなやかさが失われるからである。
【００１９】
ナイロン心４には，0.20mm〜0.30mmのナイロン製フィラメント（コード）が用いられる。ナイロンに代えてポリプロピレン製フィラメント（コード）等を用いてもよい。
【００２０】
ストランド２を構成する複数本の素線３の撚り方向（以下，ストランドの撚り方向という），およびスチールコード１Ａ，１Ｂを構成する複数本のストランド２の撚り方向（以下，スチール・コードの撚り方向という）は，Ｓ撚りまたはＺ撚りのいずれであってもよいが，いずれも同一方向とされる。すなわち，ストランド２の撚り方向がＳ撚りであればスチールコード１Ａ，１Ｂの撚り方向もＳ撚りとされる。ストランド２の撚り方向がＺ撚りであれば，スチールコード１Ａ，１Ｂの撚り方向もＺ撚りとされる。ストランド２の撚り方向およびスチールコード１Ａ，１Ｂの撚り方向を同じにするのは，逆方向にした場合に比べてスチールコード１Ａ，１Ｂの伸びが良好になるからである。
【００２１】
図１（Ｂ）および図２（Ｂ）に示すように，この実施例におけるスチールコード１Ａ，１Ｂにおいて，隣接するストランド２の間にはそれぞれ隙間Ｓ１，Ｓ２がある。隣接するストランド２間の隙間Ｓ１，Ｓ２は，ナイロン心の直径とストランドの直径との相対的な関係及び，ナイロン心４の周囲に撚られるストランド２の撚りピッチによって調節される。隙間Ｓ１，Ｓ２は0.03〜0.10mmの範囲に調節される。この範囲に隙間Ｓ１，Ｓ２を調節する技術的意義の詳細は後述する。
【００２２】
図３は，スチールコード製造装置を概略的に示している。図３に示すスチールコード製造装置は，図１（Ａ），（Ｂ）に示す１＋５×４構造のスチールコード１Ａの製造装置である。
【００２３】
スチールコード製造装置はバンチャー撚線機10を備えている。バンチャー撚線機10は，１本のナイロン心４を中心して，その周囲に５本のストランド２を撚りながら束ねることによって，スチールコード１Ａを製造する。
【００２４】
撚線機10のフレーム（図示略）にクレードル12が支持されている。クレードル12は，後述するフライヤが回転しても，ほぼ静止状態に保たれる。クレードル12に，スチールコード１Ａを巻取るためのボビン11が設けられている。
【００２５】
１つのボビン13にナイロン心４が巻回されている。５つのボビン14のそれぞれにストランド２が巻回されている。ボビン13から繰出された１本のナイロン心４と，５つのボビン14からそれぞれ繰出された５本のストランド２が，ナイロン心４が中心に位置するようにして集合器15で集められる。集合器15によって束にされた１本のナイロン心４および５本のストランド２が，撚線機10に送られる。
【００２６】
束にされたナイロン心４および５本のストランド２は，撚線機10において案内ロール16を経て，フライヤ（図示略）のガイドチップに掛けられてフライヤに沿って案内され，案内ロール17を経てボビン11によって巻き取られる。撚線機10のフライヤが回転することにより，１本のナイロン心４および５本のストランド２の束がねじられかつ撚合わされて，スチールコード１Ａとなっていく。
【００２７】
スチールコード１Ａを構成するストランド２も，上述したスチールコード製造装置と同様の構成の装置によって作成される。素線３が巻回された４つのボビンが用意される。バンチャー撚線機によって４本の素線３をねじりかつ撚合わせることによって，４本の素線３が撚られたストランド２が製造される。
【００２８】
図２（Ａ），（Ｂ）に示す１＋４×４構造のスチールコード１Ｂを製造する場合には，４つのボビンから繰出される４本のストランド２が，１本のナイロン心４を中心にして撚合わせられる。
【００２９】
図３に示すスチールコード製造装置のバンチャー撚線機10のフライヤの回転方向と，ストランド製造装置のバンチャー撚線機のフライヤの回転方向を同方向とすることによって，ストランド２の撚り方向およびスチールコード１Ａの撚り方向が同じになる。
【００３０】
フライヤの回転速度を一定に保ち，ストランド２およびナイロン心４の搬送速度を増減することによって，ストランド２の撚りピッチが調節され，これにより隣接するストランド２間の隙間Ｓ１，Ｓ２を調整（制御）することができる。上述したように，スチールコード１Ａ，１Ｂにおける隣接するストランド２間の隙間Ｓ１，Ｓ２（図１（Ｂ），図２（Ｂ）参照）が0.03〜0.10mmの範囲となるように，ストランド２およびナイロン心４の搬送速度が調節される。
【００３１】
ストランド２およびナイロン心４の搬送速度の調節に代えて，スチールコード製造装置のバンチャー撚線機10のフライヤの回転速度を調節することによって，ストランド２の撚りピッチ（隣接するストランド２間の隙間Ｓ１，Ｓ２）を調整してもよい。
【００３２】
図４（Ａ），（Ｂ）は，ナイロン心４が無いスチールコード（図４（Ａ））と，ナイロン心４を有するスチールコード（図４（Ｂ））のそれぞれについての荷重−伸び曲線を，横軸を伸び率（％），縦軸を荷重（Ｎ）とするグラフ上に示している。
【００３３】
乗用車用タイヤはその製造工程において加硫成形される。加硫成形時，加硫前（未加硫）タイヤはタイヤ径方向外側に数％拡張する。ベルトカバー層を備えた乗用車用タイヤの場合（図６参照），加硫成形においてベルトカバー層もタイヤ径方向外側に拡張する。このため，ベルトカバー層にスチールコードが埋込まれている場合，タイヤを加硫成形すると，スチールコード（スチールコードを含むベルトカバー層）にもテンションが加わる（これを，「加硫時テンション」と呼ぶ）。図４（Ａ），（Ｂ）に示す荷重−伸び曲線は，加硫時テンションが加えられたときのスチールコードの伸びの様子を，実験的に示すものである。
【００３４】
図４（Ａ），（Ｂ）には，それぞれ，同じサンプルのスチールコードについて３回の引張試験（引張試験の詳細は後述する）を行ったときの荷重−伸び曲線（すなわち，３本の曲線）が，実線，破線，および一点鎖線によって示されている。
【００３５】
図４（Ａ），（Ｂ）を参照して，ナイロン心４が無いスチールコード（図４（Ａ））は，ナイロン心４を有するスチールコード（図４（Ｂ）））と比較して，３回の引張試験における荷重−伸び曲線のぶれが大きいことが分かる。すなわち，ナイロン心４が無いスチールコード（図４（Ａ））は，荷重に対する伸び率が一定でなく，ばらつきが生じている。これに対してナイロン心４を有するスチールコード（図４（Ｂ））は，３回の引張試験のすべてにおいて，ほぼ同じ特性を呈している。ナイロン心４を有するスチールコードは，安定した伸び特性を発揮することが分かる。
【００３６】
表１は，１＋５×４構造のスチールコード１Ａ（図１（Ａ），（Ｂ））について，ストランド間の隙間Ｓ１を異ならせて作成された７つの被試験体（撚り方向：ストランドおよびスチールコード共にＳ方向，素線３の直径：0.110mm ）についての引張試験結果を示している。表２は，１＋４×４構造のスチールコード（図２（Ａ），（Ｂ））について，ストランド間の隙間Ｓ２を異ならせて作成された７つの被試験体（撚り方向：ストランドおよびスチールコード共にＳ方向，素線３の直径：0.110mm ）についての引張試験結果を示している。
【００３７】
【表１】
2010242253.tif 000003
【００３８】
【表２】
2010242253.tif 000004
【００３９】
引張試験は，表１，表２に示すように，「ストランド間の隙間」がそれぞれ異なるようにして作成された多数のスチールコード（被試験体）について行った。
【００４０】
引張試験について説明する。引張試験では，スチールコード１Ａ（１Ｂ）を用意し，長さ600mmに切断する。両端50mmをつかみ代にして規長500mmを引張試験機にセットする。引張速度を10mm／min とし，スチールコードの伸びを記録しながら，スチールコード１Ａ（１Ｂ）が切断するまで，スチールコード１Ａ（１Ｂ）の一端を引っ張る（荷重を加える）。
【００４１】
引張試験機を用いた引張試験によって，荷重−伸び曲線が描かれる（図４（Ｂ）参照）。
【００４２】
スチールコード１Ａ（１Ｂ）を引張り始めてしばらくの間，スチールコード１Ａ（１Ｂ）に荷重はほとんどかからない。これは，スチールコード１Ａ（１Ｂ）に伸びが生じるためである。上述したように，スチールコード１Ａ（１Ｂ）は，複数本の素線３を撚合わせることによって得られたストランド２を，ナイロン心４を中心にして複数本撚り合わせたものである。このため，スチールコード１Ａ（１Ｂ）を引張ると，ストランド２（素線３）がスチールコード１Ａ（１Ｂ）の中心に向かって移動することで，伸びが生じる。
【００４３】
また，スチールコード１Ａ（１Ｂ）は，その中心にナイロン心４が配置されており，ストランド２（素線３）はナイロン心４にわずかに食い込む。これによっても，スチールコード１Ａ（１Ｂ）に伸びが生じる。
【００４４】
さらに，スチールコード１Ａ（１Ｂ）は，隣接するストランド２間に隙間Ｓ１，Ｓ２が存在する。スチールコード１Ａ（１Ｂ）を引張ると，ストランド２間の隙間Ｓ１，Ｓ２は狭くなる。この隙間Ｓ１，Ｓ２（隙間Ｓ１，Ｓ２を狭める方向へのストランド２の移動）によっても，スチールコード１Ａ（１Ｂ）に伸びが生じる。
【００４５】
ここで図５に示すスチールコードの荷重−伸び曲線を参照して，スチールコードを引張り続ける（荷重を大きくする）と，スチールコードの引張り当初の伸び（以下，初期伸びという）が終わる（無くなる）。この初期伸びが終わると，スチールコードに荷重が加わり始める。
【００４６】
この実施例では，図５に示すように，荷重−伸び曲線において，初期伸び部分の曲線から得られる近似直線Ｌ１と，初期伸びを終えて立ち上がる部分の曲線の近似直線Ｌ２との交点を変曲点と位置づけ，この変曲点における伸び率を変曲点伸び率（％）とする。荷重−伸び曲線の変曲点伸び率を，スチールコードの初期伸びが終了する伸び率の大きさの指標とすることができる。
【００４７】
変曲点伸び率が小さい場合，そのスチールコードは初期伸びが短いことを意味する。初期伸びが短かすぎると，加硫成形時にスチールコードが伸びきってしまい，加硫成形時のタイヤの成長に追従できず，上述したようにスチールコードがベルト層に食い込み，タイヤのユニフォミティに悪影響を与えたり，ベルトカバー層とベルト層の層間ゲージが設計より小さい値になってしまうことで，ベルトカバー層とベルト層が剥離するセパレーション破壊の要因になるおそれがある。スチールコードに所定の初期伸びを確保するには，変曲点伸び率に下限がある。
【００４８】
逆に変曲点伸び率が大きい場合，それは初期伸びが長いことを意味する。初期伸びが長すぎると，スチールコードの剛性が低くなり，タイヤに必要とされる剛性が確保できなかったり，剛性確保のためにスチールコードの打込み本数を多くすると，ベルトカバー層の重量が大きくなり過ぎ，タイヤのバランスを崩す要因になるおそれがある。変曲点伸び率には上限も存在する。
【００４９】
引張試験では，被試験体のそれぞれについて，次の３つの評価を行った。
【００５０】
（１）コード形状の良否判定
被試験体（スチールコード１Ａ（１Ｂ））の外観を観察し，ストランド２の極端な片寄りが認められた場合には×（不良）とする。
（２）リフトへの追従良否判定
被試験体を用いて自動車用タイヤを作成する（図６参照）。タイヤ成形時にスチールコードが切れる等の加硫時故障が発生した場合，またはベルトカバー層がベルト層に食い込むように内側に移動していることを認められた場合には×（不良）とする。
（３）ベルトセパレーションの良否判定
被試験体を用いて作成された自動車用タイヤをドラム上で高速回転させ，走行中にベルトセパレーション破壊が生じたことが認められた場合には×（不良）とする。
【００５１】
表１を参照して，１＋５×４構造のスチールコード１Ａ（図１（Ａ），（Ｂ））において，ストランド間の隙間が0.023mm である被試験体（被試験体６）について，ベルトカバー層がベルト層に食い込むように内側に移動していることが認められた。また，この被試験体６では，ベルトセパレーション破壊も確認された。
【００５２】
さらに，ストランド間の隙間が0.115mm である被試験体７について，コード形状の崩れ（ストランド２の片寄り）が確認され，かつベルトセパレーション破壊も確認された。
【００５３】
評価結果によると，１＋５×４構造のスチールコード１Ａについて，ストランド間の隙間が0.03〜0.10mmの範囲内であれば，コード形状の崩れ（ストランド２の片寄り），スチールコード１Ａのベルト層への食い込み，およびベルトセパレーション破壊は，いずれも確認されなかった（被試験体１〜５）。被試験体１〜５についての荷重−伸び曲線における変曲点伸び率は，2.6〜6.5％の範囲内にあった。
【００５４】
表２を参照して，１＋４×４構造のスチールコード１Ｂ（図２（Ａ），（Ｂ））についても，１＋５×４構造のスチールコード１Ａと同じ試験結果を得ることができた。
【符号の説明】
【００５５】
１  スチールコード
２  ストランド
３  素線
４  ナイロン心
【図１】
2010242253.tif 000005
【図２】
2010242253.tif 000006
【図３】
2010242253.tif 000007
【図４】
2010242253.tif 000008
【図５】
2010242253.tif 000009
【図６】
2010242253.tif 000010